(57)【要約】【課題】エッチング法等によらず、簡単かつ鮮明に、微細な線状模様を、容器表面に付与することのできる、優れた模様付容器の製法およびそれによって得られる模様付容器を提供する。【解決手段】蓋体４の表面に、パッド印刷によってインクを、幅０．０５〜３．０ｍｍ、高低差０．０１〜０．０３ｍｍの線状模様Ｐとなるよう印刷し、ついで、その印刷面を、厚み０．００４〜０．１ｍｍのアルミニウム薄膜層６で被覆して、上記アルミニウム薄膜層６表面に、その下の線状模様Ｐの凹凸が浮かび上がるようにした。【選択図】図１
2007062772.tif 000002
【特許請求の範囲】
【請求項１】
容器を構成する少なくとも一部の部材表面に、微細な線状模様が凸状もしくは凹状に形成されている容器を製造する方法であって、上記部材表面に、インクを、幅０．０５〜３．０ｍｍ、高低差０．０１〜０．０３ｍｍの線状模様となるよう印刷し、ついで、その印刷面を、厚み０．００４〜０．１ｍｍの薄膜層で被覆して、上記薄膜層表面に、その下の線状模様の凹凸が浮かび上がるようにしたことを特徴とする模様付容器の製法。
【請求項２】
上記インクとして、ポリエステル系インク、アクリル系インク、ビニル系インク、塩化ビニル・酢酸ビニル系インク、エポキシ系インクおよびウレタン系インクからなる群から選択される少なくとも一つのインクを用いるようにした請求項１記載の模様付容器の製法。
【請求項３】
上記薄膜層が金属薄膜層であり、その形成を、真空蒸着、静電塗装、電着塗装、スパッタリング、めっき、ホットスタンプ、転写のいずれかによって行うようにした請求項１または２記載の模様付容器の製法。
【請求項４】
請求項１〜３のいずれか一項に記載された模様付容器の製法によって得られることを特徴とする模様付容器。
【発明の詳細な説明】
【技術分野】
【０００１】
本発明は、その部材表面に、微細な線状模様が形成されている模様付容器の製法およびそれによって得られる模様付容器に関するものである。
【背景技術】
【０００２】
従来から、プラスチック容器等に、凹凸模様や着色模様を付与して付加価値を高めたり、ブランド名を入れて宣伝効果を高めたりすることが広く行われている。例えば、図５に示すような化粧料容器において、プラスチック製キャップ１０の表面に、微細な線状の凹凸模様１１を浮き上がらせた例をあげることができる。
【０００３】
このような、プラスチック成形品への微細な凹凸模様の付与は、通常、その成形用金型に、エッチング法等によって凹凸模様を形成しておき、全体形状の成形と同時に凹凸模様を付与する方法が一般的である（特許文献１等を参照）。
【特許文献１】特開２００３−３９４４０公報
【発明の開示】
【発明が解決しようとする課題】
【０００４】
しかしながら、上記エッチング法は、金属を部分的に化学反応で溶解させるものであるため、そのコントロールが非常にむずかしく、凹凸模様が微細になればなる程、コスト的にも労力的にも負担が大きい、という問題がある。また、エッチング法によって形成された微細な凹凸模様は、充分に研磨処理を施さなければ脱型時に凹凸模様が崩れて不鮮明になりやすいという問題もある。
【０００５】
本発明は、このような事情に鑑みなされたもので、エッチング法等によらず、簡単かつ鮮明に、微細な線状模様を、容器表面に付与することのできる、優れた模様付容器の製法およびそれによって得られる模様付容器の提供を、その目的とする。
【課題を解決するための手段】
【０００６】
上記の目的を達成するため、本発明は、容器を構成する少なくとも一部の部材表面に、微細な線状模様が凸状もしくは凹状に形成されている容器を製造する方法であって、上記部材表面に、インクを、幅０．０５〜３．０ｍｍ、高低差０．０１〜０．０３ｍｍの線状模様となるよう印刷し、ついで、その印刷面を、厚み０．００４〜０．１ｍｍの薄膜層で被覆して、上記薄膜層表面に、その下の線状模様の凹凸が浮かび上がるようにした模様付容器の製法を第１の要旨とする。
【０００７】
また、本発明は、そのなかでも、特に、上記インクとして、ポリエステル系インク、アクリル系インク、ビニル系インク、塩化ビニル・酢酸ビニル系インク、エポキシ系インクおよびウレタン系インクからなる群から選択される少なくとも一つのインクを用いるようにした模様付容器の製法を第２の要旨とし、上記薄膜層が金属薄膜層であり、その形成を、真空蒸着、静電塗装、電着塗装、スパッタリング、めっき、ホットスタンプ、転写のいずれかによって行うようにした模様付容器の製法を第３の要旨とする。
【０００８】
そして、本発明は、上記第１〜第３のいずれかの要旨である模様付容器の製法によって得られる模様付容器を第４の要旨とする。
【発明の効果】
【０００９】
すなわち、本発明の模様付容器の製法によれば、エッチング等で成形用金型に微細な線状模様を形成する必要がなく、低コストで簡単に、美麗な線状模様を容器部材の表面に付与することができる。そして、上記美麗な線状模様は、薄膜層で保護されているため、経時的に摩耗・損傷したり汚れたりすることがなく、長期にわたって良好な状態を維持することができる。しかも、上記線状模様のデザイン変更は、印刷によってインクで形成する模様を変更するだけで足りるため、顧客のニーズに応じた線状模様付容器を、短期間で納品することができる点においても、優れている。
【００１０】
そして、本発明のなかでも、特に、上記インクとして、ポリエステル系インク、アクリル系インク、ビニル系インク、塩化ビニル・酢酸ビニル系インク、エポキシ系インクおよびウレタン系インクからなる群から選択される少なくとも一つのインクを用いたものは、印刷されたインク層を薄膜層で被う作業を行っても、インク層による凹凸が崩れて線状模様が不明瞭になる等の不具合が生じることがなく、常に鮮明な線状模様を得ることができる。
【００１１】
また、本発明のなかでも、特に、上記薄膜層が金属薄膜層であり、その形成を、真空蒸着等、所定の方法で行ったものは、インク層と薄膜層との接合が強固となるだけでなく、凹凸の浮き上がりが鮮明で、その線状模様の状態を、より長期にわたって良好に維持することができる。
【発明を実施するための最良の形態】
【００１２】
つぎに、本発明を実施するための最良の形態について説明する。ただし、本発明は、この実施の形態に限られるものではない。
【００１３】
図１は、本発明を実施するための最良の形態であるコンパクト容器の斜視図であり、図２は、そのＸ−Ｘ′断面図である。これらの図において、１は本体部で、その内側の向かって左側に設けられた凹部２には、ファンデーション等の化粧料が収容保持されるようになっている。また、向かって右側に設けられた凹部３には、化粧料を肌に塗布するためのパフが収容保持されるようになっている。そして、上記本体部１の上部開口を蓋する蓋体４は、本体部１とヒンジ連結され、図１において鎖線で示すように、上方に開くようになっている。なお、５は、蓋体４の内側面に貼着された鏡である。
【００１４】
上記蓋体４の上面全面は、アルミニウム薄膜層６で被覆されており、その表面に、オリーブの枝をデザインした微細な線状模様Ｐが、その線状部分が凸状に浮き出た状態で形成されている。ただし、図２の断面図では、上記線状模様Ｐの断面の大きさを誇張して示している。
【００１５】
上記線状模様Ｐは、つぎのようにして形成したものである。すなわち、まず、図３（ａ）に示すように、全体形状を賦形した蓋体４の上面に、パッド印刷により、線状模様Ｐを形作るインク層７を印刷する。そして、上記インク層７が充分に固化した状態で、この印刷がなされた蓋体４の上面にアルミニウムの真空蒸着を行い、アルミニウム薄膜層６を形成する。
【００１６】
このようにして得られたアルミニウム薄膜層６の表面は、図３（ｂ）に示すように、その下にインク層７が形成された部分が、他の部分のより高く盛り上がるため、上記インク層７による線状模様Ｐが、その形通り、浮き上がって見える。そして、この線状模様Ｐは、あたかもあとからアルミニウム薄膜層６の表面に賦形したかのように見え、美麗で興趣に富むものである。
【００１７】
上記製法によれば、蓋体４を賦形するための金型に、線状模様Ｐを賦形するための微細な凹凸を、エッチング等によって形成して型成形する必要がなく、低コストで簡単に、美麗な線状模様Ｐを蓋体４の表面に付与することができる。そして、上記美麗な線状模様は、アルミニウム薄膜層６で保護されているため、経時的に摩耗・損傷したり汚れたりすることがなく、長期にわたって良好な状態を維持することができる。しかも、上記線状模様Ｐのデザイン変更は、パッド印刷による印刷模様を変更するだけで足りるため、低コストかつ短期間で行うことができるという利点を有する。
【００１８】
なお、上記の例において、インク層７を形成するための印刷は、パッド印刷に限らず、微細な線状模様を印刷できるものであれば、どのようなものであっても差し支えない。例えば、シルク（スクリーン）印刷、グラビア印刷等を用いてもよい。
【００１９】
また、上記パッド印刷に用いられるインクも、特に限定するものではなく、例えば、ポリエステル系インク、アクリル系インク、ビニル系インク、塩化ビニル・酢酸ビニル系インク、エポキシ系インクおよびウレタン系インク等があげられる。これらは、単独で用いても２種以上を併用してもよい。ただし、上記の例のように、アルミニウムの真空蒸着によってアルミニウム薄膜層６を形成する等、高温下で薄膜層を形成する場合には、線状模様Ｐを形作るインク層７が軟化して型崩れすることのないよう耐熱性に優れたインクを選択することが望ましい。
【００２０】
なお、上記インク層７によって形作る線状模様Ｐの「線」は、幅０．０５〜３．０ｍｍ、高さ０．０１〜０．０３ｍｍでなければならない。すなわち、線の幅が０．０５ｍｍ未満では、薄膜層６の表面に線状模様Ｐを浮かび上がらせることが困難で、逆に、線の幅が３．０ｍｍを超えると、成形金型を用いて賦形するに比べて優位性が少ない。また、線の高さが０．０１ｍｍ未満の場合も、薄膜層６の表面に線状模様Ｐを浮かび上がらせることが困難で、逆に、線の高さが０．０３ｍｍを超えると、薄膜層６の形成時に線状模様Ｐが崩れやすく仕上がりが悪くなるという問題がある。
【００２１】
なかでも、線の幅を０．１〜１．０ｍｍ、線の高さを０．０１５〜０．０２ｍｍに設定することが、鮮明な線状模様Ｐを浮き上がらせる点で、特に好適である。
【００２２】
なお、上記の例では、線状模様Ｐの線部分が凸状に浮き上がるようにしたが、線状模様Ｐの線部分が凹状に凹むようにしてもよい。その場合は、例えば図４（ａ）に示すように、蓋体４の上面において、線状模様Ｐの線となる部分以外に、パッド印刷によりインク層７を形成する。そして、このインク層７が充分に固化した状態で、上記の例と同様、その上からアルミニウムの真空蒸着を行い、アルミニウム薄膜層６を形成する。
【００２３】
このようにして得られたアルミニウム薄膜層６の表面は、図４（ｂ）に示すように、その下にインク層７が形成されていない部分が他の部分より凹むため、線状模様Ｐが浮かび上がって見える。このようにして得られた線状模様Ｐを有するコンパクト容器も、図１に示す例と同様の効果を得ることができる。
【００２４】
なお、上記のように、線状模様Ｐを凹状に形成する場合も、凸状に形成する場合と同様、その「線」は、幅０．０５〜３．０ｍｍ、深さ０．０１〜０．０３ｍｍでなければならず、なかでも、線の幅を０．１〜１．０ｍｍ、線の深さを０．０１５〜０．０２ｍｍに設定することが、鮮明な線状模様Ｐを得る上で、特に好適である。
【００２５】
さらに、これらの例では、インク層７が形成された印刷面を、アルミニウム蒸着によって形成されたアルミニウム薄膜層６で被覆したが、アルミニウム薄膜層６の形成は、真空蒸着に限らず、静電塗装、電着塗装、スパッタリング、めっき、ホットスタンプ、転写等、いずれの方法によっても差し支えない。
【００２６】
また、上記薄膜層６の材質は、アルミニウムに限らず、上記印刷面に積層一体化して薄膜層を形成しうるものであればどのようなものであっても差し支えない。例えば、一般塗料による塗装や転写用の着色樹脂シート等によって薄膜層６を形成することができる。ただし、強度や表面の平滑性、美観の点から、アルミニウム、ステンレス等の金属薄膜層を用いることが好適である。
【００２７】
そして、上記薄膜層６の厚みは、薄膜層６の材質にもよるが、本発明では、０．００４〜０．１ｍｍに設定することが、鮮明な線状模様Ｐをみせる上で必要である。すなわち、薄膜層６の厚みが０．００４ｍｍ未満では均一で平滑性ある薄膜を得ることが困難であり、逆に、０．１ｍｍを超える厚みでは、線状模様Ｐを鮮明に浮かび上がらせることができない。
【００２８】
なお、上記の例は、本発明をコンパクト容器に適用したものであるが、容器の種類や形状、線状模様Ｐを形成する部材の配置等は、特に限定するのではない。
【実施例】
【００２９】
つぎに、本発明の実施例について、比較例と併せて説明する。
【００３０】
〔実施例１〜３、比較例１、２〕
下記の表１に示す条件で、図１に示す、線状模様Ｐが形成されたコンパクト容器の蓋体４を得た。ただし、パッド印刷によるインクはＰＬＸ（十条ケミカル社製、１液型）、薄膜層６はアルミニウム蒸着による厚み０．００５ｍｍの薄膜である。そして、得られた各蓋体４の表面に形成された線状模様Ｐを、専門のモニター１０名によって観察し、その鮮明さを、非常に鮮明…５、鮮明…４、普通…３、やや不鮮明…２、不鮮明…１、の５段階で評価して、平均点を求めた。その結果を、下記の表１に併せて示した。
【００３１】
【表１】
2007062772.tif 000003
【００３２】
〔実施例４、５、比較例３、４〕
下記の表２に示すようにアルミニウム薄膜層６の厚みを変えた。それ以外は、上記実施例２と同様にして、図１に示す、線状模様Ｐが形成されたコンパクト容器の蓋体４を得た。そして、得られた各蓋体４の表面に形成された線状模様Ｐを、上記と同様にして評価し、その結果を、下記の表２に併せて示した。
【００３３】
【表２】
2007062772.tif 000004
【００３４】
上記の結果から、鮮明な線状模様Ｐを得ようとすれば、その線状模様Ｐを形作るインク層７における線は、幅０．０５〜３．０ｍｍ、高さ０．０１〜０．０３ｍｍでなければならないことがわかる。また、アルミニウム薄膜層６の厚みは、０．００４〜０．１ｍｍでなければならないことがわかる。なお、比較例２における線状模様Ｐは、比較的鮮明との評価を受けているが、繊細な印象が薄く、興趣に乏しい。そして、５ｍｍ幅の線状模様であれば、金型成形によって容易に賦形することができるため、本発明の対象外である。
【図面の簡単な説明】
【００３５】
【図１】本発明の一実施例の斜視図である。
【図２】図１のＸ−Ｘ′断面図である。
【図３】（ａ）、（ｂ）はともに、上記実施例における線状模様の形成方法の説明図である。
【図４】（ａ）、（ｂ）はともに、本発明の他の実施例における線状模様の形成方法の説明図である。
【図５】従来の線状模様付容器の説明図である。
【符号の説明】
【００３６】
４  蓋体
６  アルミニウム薄膜層
Ｐ  線状模様
【図１】
2007062772.tif 000005
【図２】
2007062772.tif 000006
【図３】
2007062772.tif 000007
【図４】
2007062772.tif 000008
【図５】
2007062772.tif 000009